【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
複数のアミンモノマーと酸モノマーとの反応から誘導された構造を有するコポリマーを含む繊維であって、
ｉ）前記複数のアミンモノマーが、４，４’ジアミノジフェニルスルホンと、アミンモノマーの総量の５０モルパーセント以下の量で存在する、構造
Ｈ2Ｎ−Ａｒ1−ＮＨ2
を有する少なくとも１つのモノマーとを含み、
前記４，４’ジアミノジフェニルスルホンがアミンモノマーの総量の少なくとも２５モルパーセントであり；
ｉｉ）少なくとも１つの酸モノマーが
Ｃｌ−ＣＯ−Ａｒ2−ＣＯ−Ｃｌ
の構造を有し、
芳香族基Ａｒ1およびＡｒ2がそれぞれパラ配向ベンゼン環である繊維。
【請求項２】
前記複数のアミンモノマーの７０モルパーセント以下がパラ配向芳香族官能性を有する請求項１に記載の繊維。
【請求項３】
前記芳香族基Ａｒ1を含有するアミンモノマーがパラフェニレンジアミンである請求項１に記載の繊維。
【請求項４】
前記酸モノマーが塩化テレフタロイルである請求項１に記載の繊維。
【請求項５】
前記複数のアミンモノマーが５５〜７５モルパーセントの４，４’ジアミノジフェニルスルホンと、前記芳香族基Ａｒ1を含有する２５〜４５モルパーセントのアミンモノマーとを有し、酸モノマーの総量を基準として、３０〜４５重量部で存在するメタ配向芳香環構造を有する第２酸モノマーをさらに含む請求項１に記載の繊維。
【請求項６】
前記第２酸モノマーが塩化イソフタロイルを含む請求項５に記載の繊維。
【請求項７】
２１以上の限界酸素指数を有する請求項１に記載の繊維を含む難燃性糸。
【請求項８】
２６以上の限界酸素指数を有する請求項７に記載の繊維を含む難燃性糸。
【請求項９】
請求項７に記載の繊維を含む難燃性糸であって、１デニール当たり３グラム（１デシテックス当たり２．７グラム）以上の靱性を有する糸。
【請求項１０】
請求項９に記載の繊維を含む難燃性糸であって、１デニール当たり４グラム（１デシテックス当たり３．６グラム）以上の靱性を有する糸。
【請求項１１】
前記繊維が連続フィラメントとして糸中に存在する請求項７に記載の難燃性糸。
【請求項１２】
前記繊維がステープルファイバーとして糸中に存在する請求項７に記載の難燃性糸。
【請求項１３】
請求項１に記載の繊維を含む布。
【請求項１４】
請求項１に記載の繊維を含む防護服。
【請求項１５】
ａ）複数のアミンモノマーと１つ以上の酸モノマーとを反応させることによってコポリマーを形成する工程であって、
ｉ）前記複数のアミンモノマーが、４，４’ジアミノジフェニルスルホンと、アミンモノマーの総量の５０モルパーセント以下の量で存在する、構造
Ｈ2Ｎ−Ａｒ1−ＮＨ2
を有する少なくとも１つのモノマーとを含み、
前記４，４’ジアミノジフェニルスルホンがアミンモノマーの総量の少なくとも２５モルパーセントであり；
ｉｉ）少なくとも１つの酸モノマーが
Ｃｌ−ＣＯ−Ａｒ2−ＣＯ−Ｃｌ
の構造を有し、
芳香族基Ａｒ1およびＡｒ2がそれぞれパラ配向ベンゼン環である工程と；
ｂ）繊維を紡糸するのに好適な溶液で前記コポリマーを提供する工程と；
ｃ）前記コポリマー溶液から繊維を紡糸する工程と
を含む繊維の製造方法。
【手続補正２】
【補正対象書類名】明細書
【補正対象項目名】００４６
【補正方法】変更
【補正の内容】
【００４６】
糸を次にたて糸およびよこ糸として使用し、シャトル織機で布へと織り、２×１綾織および１ｃｍ当たり２６エンド×１７ピックス（１インチ当たり７２エンド×５２ピックス）の構成、および約２１５ｇ／ｍ2（６．５オンス／平方ヤード）の坪量を有する生機布を製造する。生機綾織布を次に熱水中で洗濯し、低い張力下に乾燥させる。洗濯した布を次に、塩基性染料を使用してジェット染色する。完成布は、約２３１ｇ／ｍ2（７オンス／平方ヤード）の坪量を有する。この布を使用して火炎または高温の近くで作業する人に好適な防護服を製造する。
次に、本発明の好ましい態様を示す。
１.  複数のアミンモノマーと酸モノマーとの反応から誘導された構造を有するコポリマーを含む繊維であって、
ｉ）前記複数のアミンモノマーが、４，４’ジアミノジフェニルスルホンと、アミンモノマーの総量の５０モルパーセント以下の量で存在する、構造
Ｈ2Ｎ−Ａｒ1−ＮＨ2
を有する少なくとも１つのモノマーとを含み、
前記４，４’ジアミノジフェニルスルホンがアミンモノマーの総量の少なくとも２５モルパーセントであり；
ｉｉ）少なくとも１つの酸モノマーが
Ｃｌ−ＣＯ−Ａｒ2−ＣＯ−Ｃｌ
の構造を有し、
芳香族基Ａｒ1およびＡｒ2がそれぞれパラ配向ベンゼン環である繊維。
２.  前記複数のアミンモノマーの７０モルパーセント以下がパラ配向芳香族官能性を有する上記１に記載の繊維。
３.  前記芳香族基Ａｒ1を含有するアミンモノマーがパラフェニレンジアミンである上記１に記載の繊維。
４.  前記酸モノマーが塩化テレフタロイルである上記１に記載の繊維。
５.  前記複数のアミンモノマーが５５〜７５モルパーセントの４，４’ジアミノジフェニルスルホンと、前記芳香族基Ａｒ1を含有する２５〜４５モルパーセントのアミンモノマーとを有し、酸モノマーの総量を基準として、３０〜４５重量部で存在するメタ配向芳香環構造を有する第２酸モノマーをさらに含む上記１に記載の繊維。
６.  前記第２酸モノマーが塩化イソフタロイルを含む上記５に記載の繊維。
７.  ２１以上の限界酸素指数を有する上記１に記載の繊維を含む難燃性糸。
８.  ２６以上の限界酸素指数を有する上記７に記載の繊維を含む難燃性糸。
９.  上記７に記載の繊維を含む難燃性糸であって、１デニール当たり３グラム（１デシテックス当たり２．７グラム）以上の靱性を有する糸。
１０.  上記９に記載の繊維を含む難燃性糸であって、１デニール当たり４グラム（１デシテックス当たり３．６グラム）以上の靱性を有する糸。
１１.  前記繊維が連続フィラメントとして糸中に存在する上記７に記載の難燃性糸。
１２.  前記繊維がステープルファイバーとして糸中に存在する上記７に記載の難燃性糸。
１３.  上記１に記載の繊維を含む布。
１４.  上記１に記載の繊維を含む防護服。
１５.  ａ）複数のアミンモノマーと１つ以上の酸モノマーとを反応させることによってコポリマーを形成する工程であって、
ｉ）前記複数のアミンモノマーが、４，４’ジアミノジフェニルスルホンと、アミンモノマーの総量の５０モルパーセント以下の量で存在する、構造
Ｈ2Ｎ−Ａｒ1−ＮＨ2
を有する少なくとも１つのモノマーとを含み、
前記４，４’ジアミノジフェニルスルホンがアミンモノマーの総量の少なくとも２５モルパーセントであり；
ｉｉ）少なくとも１つの酸モノマーが
Ｃｌ−ＣＯ−Ａｒ2−ＣＯ−Ｃｌ
の構造を有し、
芳香族基Ａｒ1およびＡｒ2がそれぞれパラ配向ベンゼン環である工程と；
ｂ）繊維を紡糸するのに好適な溶液で前記コポリマーを提供する工程と；
ｃ）前記コポリマー溶液から繊維を紡糸する工程と
を含む繊維の製造方法。
１６.  前記複数のアミンモノマーの７０モルパーセント以下がパラ配向芳香族官能性を有する上記１５に記載の繊維の製造方法。
１７.  前記複数のアミンモノマーが５５〜７５モルパーセントの４，４’ジアミノジフェニルスルホンと、前記芳香族基Ａｒ1を含有する２５〜４５モルパーセントのアミンモノマーとを有し、酸モノマーの総量を基準として、３０〜４５重量部で存在するメタ配向芳香環構造を有する第２酸モノマーをさらに含む上記１５に記載の繊維の製造方法。
１８.  前記第２酸モノマーが塩化イソフタロイルを含む上記１７に記載の繊維。